(57)【要約】【課題】  可塑剤等配合物が原因で回りの製品を劣化、汚損することがなく、ペン型ホルダーで使用可能な極細や異形等様々な形状に成形可能で、消しカスの発生量が大幅に少なく、優れた消字性能を発揮せしめることができる字消し及びその製造方法を提供する。【解決手段】  配合組成物として、少なくとも熱可塑性ポリエステル系エラストマーを基材とすることを特徴とする字消し。  好ましくは、字消し全量に対して、０．１〜１５質量％の脂肪酸、トリグリセリド等の油脂、高級アルコールまたは該脂肪酸とのアルキルエステル、ポリオキシエチレンアルキルエーテル、ポリエチレングリコール脂肪酸エステル、モノグリセリド、ジグリセリド等のノニオン系界面活性剤、あるいは、飽和または不飽和炭化水素系オイルから選ばれる少なくとも１種を含有することが望ましい。【選択図】なし【特許請求の範囲】
【請求項１】
配合組成物として、少なくとも熱可塑性ポリエステル系エラストマーを基材とすることを特徴とする字消し。
【請求項２】
配合組成物として熱可塑性ポリエステル系エラストマーを基材とし、字消し全量に対して０．１〜１５質量％の脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルからなる少なくとも１種を含有することを特徴とする請求項１に記載の字消し。
【請求項３】
前記脂肪酸が、不飽和脂肪酸であることを特徴とする請求項２に記載の字消し。
【請求項４】
前記不飽和脂肪酸が、オレイン酸、リノール酸、リノレン酸のうちの少なくとも１種であることを特徴とする請求項３に記載の字消し。
【請求項５】
少なくとも熱可塑性ポリエステル系エラストマーからなる基材を成形した字消しを、脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種の中に浸漬させることにより染み込ませたことを特徴とする字消しの製造方法。
【発明の詳細な説明】
【技術分野】
【０００１】
本発明は、熱可塑性エラストマー系の字消し及びその製造方法に関する。
【背景技術】
【０００２】
一般に、字消し（消しゴム組成物）は、鉛筆あるいはシャープペンシル等の芯で書いた描線を消字するものとして欠かせない文具である。
【０００３】
その材質としては、従来より消しゴムという名称でも分かるように天然ゴムを基材に用いるものが製造されてきたが、経時安定性が低いことや消字能力が低いことから、近年は、塩化ビニル樹脂を使用したものが主流となっている。
【０００４】
しかしながら、塩化ビニル樹脂は、廃棄、焼却時の有毒性、および配合が不可欠であるフタル酸系等の可塑剤の毒性や、これら可塑剤が表面に移行することにより、字消しと密着するプラスチック製品を溶かすこと、更には、字消し後のカスが回りのプラスチック製品に付着した場合、上記と同様の理由で、使用者が気づかない間に溶かしてしまうことがあるなどの欠点がある。
【０００５】
そこで、この塩化ビニル樹脂製字消しの欠点等を解消するため、熱可塑性エラストマーを基材に用いた字消しとしては、例えば、１）ポリオレフィン系熱可塑性エラストマーと、ポリスチレン系熱可塑性エラストマーと、充填材とより少なくともなる消しゴム組成物（例えば、特許文献１参照）、２）硬度（Ｈｓ、ＪＩＳ  Ｋ６３０１）が７０以上９５以下、引張り強度（ＪＩＳ  Ｋ６３０１）が２５０ｋｇ／ｃｍ2以上５００ｋｇ／ｃｍ2以下であるスチレン系、ポリウレタン系の熱可塑性エラストマー樹脂を少なくとも含有してなることを特徴とする静電複写画像修正用消しゴム（例えば、特許文献２参照）などが知られている。
これらの各文献に記載される字消しは、塩化ビニル樹脂では不可能な射出成形等による複雑な形状が成形可能であることや、細く成形してペン型ホルダーに装填して使用することにより細部の消字が可能であること等から製品化、発売されている。これらの基材の材質は、消字性の点で、軟らかく摩耗しやすい材質が好適との考えから、上述の如く、スチレン系、またはオレフィン系熱可塑性エラストマーが主流であるが、字消しの品質として最も求められる消字性能の点で塩化ビニル製樹脂より劣るため、未だ字消しの主流とはなりえておらず、また塩化ビニル樹脂のように消しカスで回りの物質を劣化、汚損することはないが、消しカスが発生し、ゴミとなる点は解決されていないのが現状である。
【０００６】
一方、最近、熱変色性インキによる筆跡を付与する筆記具を用いて形成された筆跡を、摩擦により生じた熱により発色、消色又は変色させる摩擦体であって、該摩擦体は紙面上を摩擦した時の摩擦係数が０．２〜１．０の範囲にあるシリコーン樹脂、スチレン系樹脂、フッ素系樹脂、クロロプレン樹脂、ニトリル樹脂、ポリエステル系樹脂、エチレンプロピレンジエンゴム、ポリエチレン、ポリプロピレン等より構成される摩擦体、この摩擦体を備えた筆記具、前記摩擦体と筆記具とからなる筆記具セット（例えば、特許文献３参照）が知られている。
しかしながら、この摩擦体は、熱変色性インキによる筆跡を、摩擦により生じた熱（例えば、６０℃以上）により消色等させるものであり、本発明の鉛筆あるいはシャープペンシル等の芯で書いた描線を消字するものでなく、本発明とは、その課題、技術思想が相違するものである。
【先行技術文献】
【特許文献】
【０００７】
【特許文献１】特開平１−１０５７９９号公報（特許請求の範囲、実施例等）
【特許文献２】特開平２−１１１５９８号公報（特許請求の範囲、実施例等）
【特許文献３】特開２００８−１５５６２４号公報（特許請求の範囲、実施例等）
【発明の概要】
【発明が解決しようとする課題】
【０００８】
本発明は、上記従来技術の課題等に鑑み、これを解消しようとするものであり、可塑剤等配合物が原因で周りの製品を劣化、汚損することがなく、ペン型ホルダーで使用可能な極細や異形等様々な形状に成形可能で、消しカスの発生量が大幅に少なく、かつ、優れた消字性能を発揮せしめることができる字消し及びその製造方法を提供することを目的とする。
【課題を解決するための手段】
【０００９】
本発明者らは、上記従来の課題等を解決するために、鋭意研究を行った結果、基材としてこれまで字消しには不適とされてきた熱可塑性ポリエステル系エラストマーを用いることなどにより、上記目的の字消し及びその製造方法が得られることを見い出し、本発明を完成するに至ったのである。
【００１０】
すなわち、本発明は、次の（１）〜（５）に存する。
（１）  配合組成物として、少なくとも熱可塑性ポリエステル系エラストマーを基材とすることを特徴とする字消し。
（２）  配合組成物として熱可塑性ポリエステル系エラストマーを基材とし、字消し全量に対して、０．１〜１５質量％の脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種を含有することを特徴とする上記（１）に記載の字消し。
（３）  前記脂肪酸が、不飽和脂肪酸であることを特徴とする上記（２）に記載の字消し。
（４）  前記不飽和脂肪酸が、オレイン酸、リノール酸、リノレン酸のうちの少なくとも１種であることを特徴とする上記（３）に記載の字消し。
（５）少なくとも熱可塑性ポリエステル系エラストマーからなる基材を成形した字消しを、脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種の中に浸漬させることにより染み込ませたことを特徴とする字消しの製造方法。
【発明の効果】
【００１１】
本発明によれば、可塑剤等配合物が原因で周りの製品等を劣化、汚損することがなく、ペン型ホルダーで使用可能な極細や異形等様々な形状に成形可能で、消しカスの発生量が大幅に少なく、優れた消字性能を発揮せしめることができる字消し及びその製造方法が提供される。
【発明を実施するための形態】
【００１２】
以下に、本発明の実施形態を詳しく説明する。
本発明の字消しは、配合組成物として少なくとも熱可塑性ポリエステル系エラストマーを基材とすることを特徴とするものである。
【００１３】
本発明に用いる熱可塑性ポリエステル系エラストマーとしては、鉛筆あるいはシャープペンシル等の芯で書いた描線を消字できる材質となるものであれば、市販の熱可塑性ポリエステル系エラストマーがいずれも使用できるが、好ましくは、硬いグレードであると摩耗しにくく、描線粉を除去せずに伸ばしてしまうため、好ましくは、脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種を含有させることが望ましいが、これらの含有量が多いと表面に移行してしまうため、後述のように、特定の範囲となるように含有させることが望ましい。
これらの上記脂肪酸などから選ばれる少なくとも１種は、塩化ビニル樹脂字消しの可塑剤のように、プラスチックを溶かしたりはしないが、ベタツキ等の点で特定の含有量（含浸量）となる範囲とすることが好ましいが、直径２ｍｍ程度の細い字消しをホルダーに装着する場合は、先端が曲がって消しにくいため、ある程度の硬さも必要であり、この形態の場合には、硬度を（デュロメータＡ）５０以上、１００以下とすることが好適である。
【００１４】
具体的に用いることができる熱可塑性ポリエステル系エラストマーとしては、例えば、三菱化学社製プリマロイＡ１５００Ｎ、Ａ１６００Ｎ、Ａ１６０６Ｃ、Ａ１７００Ｎ、Ａ１７０４Ｎ、Ａ１７０６Ｃ、Ａ１７１０Ｎ、Ａ１８００Ｎ、Ａ１９００Ｎ、東レ・デュポン社製ハイトレル３０４６、Ｇ３５４８、４０４７、ＳＢ６５４、ＳＢ７０４、ＳＢ７５４、東洋紡社製ペルプレンＰ３０Ｂ、Ｐ４０Ｂ等の少なくとも１種が挙げられる。
【００１５】
これらの基材となる熱可塑性ポリエステル系エラストマーの含有量は、字消し全量に対して、４０〜１００質量％、好ましくは、５０〜９９質量％とすることが好ましい。
この基材となる熱可塑性ポリエステル系エラストマーの含有量が４０質量％未満であると、強度が弱くなり、特に細い長い形状で消字時に折れやすくなり、好ましくない。
【００１６】
本発明に用いる脂肪酸としては、例えば、飽和脂肪酸であるデカン酸、ラウリン酸、ミリスチン酸、パルミチン酸、ステアリン酸、不飽和脂肪酸であるオレイン酸、リノール酸、リノレン酸等が挙げられ、これらを単独あるいは混合して用いることができるが、常温で液体であるこれらの不飽和脂肪酸の方が熱可塑性ポリエステル系エラストマーを軟質化でき、消字性の点でも好ましく、特に、オレイン酸、リノール酸、リノレン酸の使用が望ましい。
また、トリグリセリドの油脂としては、例えば、オレイン酸トリグリセリド等のトリグリセリドはもちろん、これらのグリセリドを含む天然のオリーブ油、大豆油、菜種油、ラード、牛脂、バター、馬油、魚油等が挙げられ、これらを単独あるいは混合して用いることできるが、字消し成分としては、臭気の点でオリーブ油が特に好ましい。
【００１７】
用いることができる高級アルコールとしては、例えば、オクチルアルコール、デシルアルコール、ラウリルアルコール、ミリスチルアルコール、セチルアルコール、ステアリルアルコール、オレイルアルコール等が挙げられ、これらを単独あるいは混合して用いることができるが、常温で液体であるオクチルアルコール、デシルアルコール、オレイルアルコールが熱可塑性ポリエステル系エラストマーを軟質化でき、消字性の点でも好ましい。
また、高級アルコールと脂肪酸のエステルとしては、例えば、ステアリルステアレートのような合成品はもちろん、これらエステルを含む天然のカルナバワックス、キャンデリラワックス、ライスワックス、ビーズワックス、ホホバ油等が挙げられ、これらを単独あるいは混合して用いることできるが、字消し成分として常温で液体であるホホバ油が熱可塑性ポリエステル系エラストマーを軟質化でき、消字性の点でも好ましい。
【００１８】
ノニオン系界面活性剤としては、例えば、ポリオキシエチレンアルキルエーテル、ポリエチレングリコール脂肪酸エステル、モノグリセリド、ジグリセリド等が挙げられるが、ＨＬＢ値が大きいものは吸湿によって消字性が低下するため、概ねＨＬＢ値１２以下のものが好ましい。
また、炭化水素材系オイルとしては、例えば、パラフィンワックス、マイクロクリスタリンワックス等常温固体物質も使用できるが、字消し成分としては天然、合成を問わず常温で液体であるスクワラン、スクワレン、流動パラフィン、α―オレフィンオリゴマー等が熱可塑性ポリエステル系エラストマーを軟質化でき、消字性の点でも好ましい。
【００１９】
以上の脂肪酸、トリグリセリドの油脂、高級アルコール、ノニオン系界面活性剤、あるいは、飽和または不飽和炭化水素系オイルから選ばれる少なくとも１種の中でも、不飽和脂肪酸であるオレイン酸、リノール酸、リノレン酸や、オリーブ油の使用が更なる消字性の点で特に好ましい。
【００２０】
これらの含有量は、字消し全量に対して、０．１〜１５質量％が好ましく、更に好ましくは、０．５〜１２質量％であることが望ましい。
この含有量が０．１質量％未満では、字消しの潤滑、摩耗効果が無いため、消字効果も発現しにくく、一方、１５質量％を超えると、字消し表面に移行するためベタつき好ましくなく、その結果描線を伸ばして紙面を汚すため消字性が劣ることになる。
【００２１】
また、本発明の字消しには、上記成分の他、硬度調整の点から、充填材を含有することができる。
用いることができる充填材としては、従来の字消しに使用されているものであれば、特に限定されるものではなく、いずれも使用することができる。例えば、重質炭酸カルシウム、軽質炭酸カルシウム、シリカ、アルミナ、ジルコニア、二酸化チタン等の金属酸化物、窒化ホウ素、モンモリロナイト、カオリン、クレー、タルク、マイカ、セリサイト等の鉱物等の白色系充填材や、字消しの色によっては、弁柄、黄酸化鉄、鉄黒当の有色系の体質材も使用することができ、当然これら数種類の混合物も使用できる。
なお、充填材は、従来のゴム系、エラストマー系字消しでは、字消し全量に対して２０〜６０質量％程度使用していると考えられるが、本発明では基材として、硬く、高強度のポリエステル系熱可塑性エラストマーを用いるため、使用する充填材は大幅に少なく、好ましくは、１０質量％以下、多くても２０質量％以下に抑えることができ、使用するエラストマーの硬度によっては、充填材を用いない配合も可能である。
【００２２】
また、字消しの着色のため、従来使用されている、アゾ顔料、フタロシアニン顔料、縮合多環顔料、染付け顔料等の有機顔料、前記充填剤成分と重複するが弁柄等の酸化鉄や、群青、紺青、等の無機顔料、および染料等の色材が１種類あるいは混合して適宜量使用することができる。
その他、用いることできる配合組成物の各成分（添加剤）としては、硬度調整のため、前記のオレイン酸、高級アルコール、ホホバ油、流動パラフィン等の液体、オイル以外にもエンジンオイル等の鉱物油、各種シリコーンオイル、各種フッ素系オイル、エステルオイル等の合成油、ヒマシオイル等の植物油等が消字性を低下しない範囲でいずれも使用できる。
【００２３】
本発明の字消しは、配合組成物として少なくとも熱可塑性ポリエステル系エラストマーを基材材料として用いて、棒状、角状の他、異形押出等の押出成形により成形することができ、通常はもちろん二色成形等の射出成形等、これまでプラスチックの成形方法として知られている各種の成形方法により成形することができる。
【００２４】
本発明の字消しの製造方法としては、配合組成物として少なくとも熱可塑性ポリエステル系エラストマーと、好ましくは、上述の脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種とを、従来のようにその他の字消し材料と共に、ミキサー等の混練機などで混合後、成形することにより製造することができる。
【００２５】
好ましくは、用いるポリエステル系熱可塑性エラストマーが耐油性の高いことを利用し、先ず脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる材料を除いた配合組成物となる字消し材料を混練、成形後、必要に応じて、加熱した脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種の材料中に、成形後の字消しを浸漬させ、染み込ませることにより製造することができる。
この上記好ましい製造方法により得られる字消しは、ポリエステル系熱可塑性エラストマーと、脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種を混練する際の構造破壊やバラツキを大幅に低減でき、細くても引張り強度等機械的強度が強く、食いちぎり等にも格段に強い字消しの製造が可能となり、例えば、直径２ｍｍの鉛筆芯用ホルダーに本発明の字消しを装填して使用することが可能となり、１、２文字等の細かい箇所を消字させることが可能となる。
【００２６】
なお、従来の字消しは、手脂等皮脂が付着すると著しく消字性が低下したが、本発明の字消しは、上記で例示した脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルからも明らかなように、皮脂成分が含有されると消字性が更に向上する。
したがって、本発明の字消しは、可塑剤等の悪影響はもちろん、剥き出し状態での手脂等の悪影響も無いため、従来の字消しのように紙ケース等に入れる必要が無く、経時的にも安定した消字性能が得られるものである。
【００２７】
このように構成される本発明では、基材として熱可塑性ポリエステル系エラストマーを用い、更に好ましい形態として、脂肪酸、トリグリセリドの油脂、高級アルコールまたは該脂肪酸とのアルキルエステル、ポリオキシエチレンアルキルエーテル、ポリエチレングリコール脂肪酸エステル、モノグリセリド、ジグリセリドのノニオン系界面活性剤、あるいは、飽和または不飽和炭化水素系オイルから選ばれる少なくとも１種を字消し全量に対して０．１〜１５質量％含有することにより、従来の塩化ビニル系字消しのように可塑剤等配合物が原因で周りの製品等を劣化、汚損することがなく、ペン型ホルダーで使用可能な極細や異形等様々な形状に成形可能で、消しカスの発生量が大幅に少なく、優れた消字性能を発揮せしめることができる字消し及びその製造方法が得られることとなる。
【実施例】
【００２８】
次に、実施例及び比較例等により本発明を更に詳細に説明するが、本発明は下記実施例等に限定されるものではない。
【００２９】
〔実施例１〜１０及び比較例１〜６〕
（実施例１）
プリマロイＡ１５００Ｎ（三菱化学社製、熱可塑性ポリエステル系エラストマー）１００質量％を用いた。この材料を射出成形し、１０×２０×３０ｍｍの大きさの字消しを製造した。
【００３０】
（実施例２）
実施例１の字消しを被験者の手中で３時間保持した。
【００３１】
（実施例３）
実施例１の字消しを４０℃のオレイン酸中に３時間浸漬し、字消しを製造した。このオレイン酸の含浸量は、最初の使用前の量と浸漬後の量の差により算出したところ（以下、同様）、字消し全量に対して３．１質量％であった。
【００３２】
（実施例４）
実施例１の字消しを４０℃のオリーブ油中に３時間浸漬し、字消しを製造した。このオリーブ油の含浸量は、２．７質量％であった。
【００３３】
（実施例５）
実施例３の熱可塑性ポリエステル系エラストマーをハイトレルＳＢ６５４（東レ・デュポン社製、熱可塑性ポリエステル系エラストマー）に変更した以外、実施例３と同様の製法で、１０×２０×３０ｍｍの大きさの字消しを製造した。このオレイン酸の含浸量は、４．３質量％であった。
【００３４】
（実施例６）
プリマロイＡ１６００Ｎ                                              ９２質量部
（三菱化学社製、熱可塑性ポリエステル系エラストマー）
リノール酸                                                            ３質量部
重質炭酸カルシウム                                                    ５質量部
上記材料をミキサー、ロールで混練後、射出成形し、直径５ｍｍ、長さ５０ｍｍの字消しを製造した。
【００３５】
（実施例７）
ペルプレンＰ３０Ｂ                                                  ９２質量部
（東洋紡社製、熱可塑性ポリエステル系エラストマー）
スクワレン                                                            ３質量部
重質炭酸カルシウム                                                    ５質量部
上記材料をミキサー、ロールで混練後、射出成形し、直径５ｍｍ、長さ５０ｍｍの字消しを製造した。
【００３６】
（実施例８）
プリマロイＡ１７００Ｎ                                              ９７質量部
（三菱化学社製熱可塑性ポリエステル系エラストマー）
オレイルアルコール                                                    ３質量部
上記材料をミキサー、ロールで混練後、射出成形し、直径２ｍｍ、長さ５０ｍｍの字消しを製造した。
【００３７】
（実施例９）
プリマロイＡ１９００Ｎ                                              ９５質量部
（三菱化学社製、熱可塑性ポリエステル系エラストマー）
オレイン酸                                                            ５質量部
上記材料をミキサー、ロールで混練後、射出成形し、直径２ｍｍ、長さ５０ｍｍの字消しを製造した。
【００３８】
（実施例１０）
実施例９の熱可塑性ポリエステル系エラストマーをハイトレルＧ３５４８（東レ・デュポン社製、熱可塑性ポリエステル系エラストマー）に変更した以外、実施例９と同様の製法で、直径２ｍｍ、長さ５０ｍｍの字消しを製造した。
【００３９】
（比較例１）
熱可塑性オレフィンエラストマー                                      ４５質量部
（三井化学社製、ミラストマー５０３０Ｎ）
流動パラフィン                                                      １０質量部
重質炭酸カルシウム                                                  ４５質量部
上記材料をミキサー、ロールで混練後、射出成形し、１０×２０×３０ｍｍの大きさの字消しを製造した。
【００４０】
（比較例２）
ポリ塩化ビニル（新第一塩ビ社製、Ｐ２１）                            ３０質量部
フタル酸ジブチル（ＤＢＰ）                                          ４５質量部
重質炭酸カルシウム                                                  ２５質量部
上記材料をミキサーでペーストゾル化して混合分散し、脱泡後、金型中でプレス成形し、冷却後切断し、１０×２０×３０ｍｍの大きさの字消しを製造した。
【００４１】
（比較例３）
熱可塑性スチレン−ブタジエンエラストマー                            ２０質量部
（旭化成社製、アサプレンＴ−４２０）
流動パラフィン                                                      ２０質量部
重質炭酸カルシウム                                                  ６０質量部
上記材料をミキサー、ロールで混練後、射出成形し、直径５ｍｍ、長さ５０ｍｍの字消しを製造した。
【００４２】
（比較例４）
比較例２の脱泡後の混合物を異なる金型中でプレス成形し、冷却後切断し、直径５ｍｍ、長さ５０ｍｍの字消しを製造した。
【００４３】
（比較例５）
比較例３の混練物を射出成形し、直径２ｍｍ、長さ５０ｍｍの字消しを製造した。
【００４４】
（比較例６）
比較例２の脱泡後の混合物を異なる金型中でプレス成形し、冷却後切断し、直径２ｍｍ、長さ５０ｍｍの字消しを製造した。
【００４５】
上記実施例１〜１０及び比較例１〜６で得られた各字消しについて、下記各評価方法により、消字率（％）、官能評価による消字感、消しカス量及びその大きさ、対象物への影響の各評価を行った。
これらの結果を下記表１に示す。
【００４６】
（消字率の評価方法）
ＪＩＳ  Ｓ６０５０：２００２の消字率試験方法に準じたが、試験片の形状は、実施例６〜１０及び比較例３〜６では、得られた字消しの形状のままで試験した。
（官能評価による消字感）
三菱鉛筆社製Ｈｉ−ｕｎｉ  ＨＢで文字や線を筆記し、実施例１〜１０及び比較例１〜６の字消しで消字し、官能評価した。なお、実施例６、７及び比較例３、４は三菱鉛筆社製ノック式消しゴムＥＨ−１０５Ｍに、実施例８〜１０及び比較例５、６は三菱鉛筆社製ユニホルダーＭＨ−５００に装填して試験した。
【００４７】
（消しカス量及びその大きさの評価方法）
消字率試験の際に発生した消しカスを光学顕微鏡で観察し、目視でその消しカスの量と大きさを官能評価した。下記表１における「消しカスの量」の評価中、「少」とは、従来の字消し（三菱鉛筆社製、ＥＰ−１０５、塩化ビニル樹脂製）と比較し、消しカスの量が凡そ１／１０以下であることを意味し、「多」とは、消しカスの量が１／１０以上であること（同程度かそれ以上であることも含む）を意味する。
また、「消しカスの大きさ」の評価中、「小」とは、従来の字消し（同上）と比較し、消しカスの大きさが凡そ１／５であることを意味し、「大」とは、消しカスの大きさが凡そ１／５以上であること（同程度かそれ以上であることを含む）を意味する。
【００４８】
（対象物への影響の評価方法）
実施例１〜１０及び比較例１〜６の字消しを厚さ２ｍｍのポリスチレン板の上にのせ、その上に２０ｇの錘をのせた状態で、５０℃の恒温槽に３日間保管した後、取り出し、ポリスチレン板の字消しに触れていた部分の表面状態を目視で官能評価した。
下記表１における「対象物の影響」の評価中、「無し」とは、ポリスチレン板にオイルの付着がなく、対象物への影響はないことを意味し、「オイル微量」とはポリスチレン板にオイルが微量付着したが、対象物への影響は極めて小さく、字消しとして製品化しても問題がない範囲内であることを意味する。また、「オイル付着」とはポリスチレン板にオイルが付着し、対象物への影響が大きく、字消しとして製品化した場合、問題があることを意味し、「溶解劣化」とは、ポリスチレン板を溶解もしくは劣化（白化等）させることを意味する。
【００４９】
【表１】
2011235607.tif 000002
【００５０】
上記表１の結果から明らかなように、本発明範囲となる実施例１〜１０の字消しは、本発明の範囲外となる比較例１〜６に較べて、消しカスが少なく、小さく、良好な消字性であり、比較例１，３，５のようにオイルが残留しないか、ごく僅かの残留であり、比較例２，４，６のようにポリスチレン板を劣化させることもなかった。また、比較例４、５及び６は細いため強度的に十分でなく、折れて文字を消去できなかった。なお、比較例２は消字性は良好だったが、消しカスが多く、ポリスチレン板を劣化させることが判明した。
【産業上の利用可能性】
【００５１】
可塑剤等の配合物が原因で周りの製品等を劣化、汚損することがなく、ペン型ホルダーで使用可能な極細や異形等様々な形状に成形可能で、消しカスの発生量が大幅に少なく、優れた消字性能を発揮せしめることができる字消しが得られる。